(57)【要約】【課題】外気温の違いによる可視光の透過率の変化幅を抑制しつつ近赤外光の透過率の変化幅をより大きくすることが可能な光学フィルム及びそれを備える窓ガラスを提供する。【解決手段】光学フィルム１は、近赤外域の光を制御する。光学フィルム１は、複数の第１層１１と、複数の第２層１２と、を備える。複数の第１層１１の各々は、透明誘電体層からなる。複数の第２層１２の各々は、透明誘電体材料及びサーモクロミック材料を含む。複数の第１層１１と複数の第２層１２とが一層ずつ交互に積層されている。【選択図】図１
2020012993.tif 000002
【特許請求の範囲】
【請求項１】
近赤外域の光を制御する光学フィルムであって、
各々が透明誘電体層からなる複数の第１層と、
各々が透明誘電体材料及びサーモクロミック材料を含む複数の第２層と、を備え、
前記複数の第１層と前記複数の第２層とが一層ずつ交互に積層されている、
光学フィルム。
【請求項２】
前記複数の第１層と前記複数の第２層とは、所定の快適温度よりも高温の場合は近赤外光に対する屈折率が互いに異なり、前記所定の快適温度よりも低温の場合は近赤外光に対する屈折率差が前記高温の場合よりも小さい、
請求項１に記載の光学フィルム。
【請求項３】
近赤外域に含まれる特定波長をλとし、前記複数の第１層の各々の、前記特定波長の近赤外光に対する屈折率をｎ１とし、前記複数の第２層の各々の、前記特定波長の近赤外光に対する屈折率をｎ２とするとき、
前記複数の第１層の各々の厚さが、λ／４ｎ１であり、
前記複数の第２層の各々の厚さが、λ／４ｎ２である、
請求項２に記載の光学フィルム。
【請求項４】
前記透明誘電体材料が、二酸化ケイ素であり、
前記サーモクロミック材料が、二酸化バナジウムである、
請求項１〜３のいずれか一項に記載の光学フィルム。
【請求項５】
第１主面及び第２主面を有し、透明性を有する窓ガラス本体と、
前記窓ガラス本体の前記第１主面と前記第２主面とのうち少なくとも一方に積層されている請求項１〜４のいずれか一項に記載の光学フィルムと、を備える、
窓ガラス。
【発明の詳細な説明】
【技術分野】
【０００１】
本開示は、一般に、光学フィルム及びそれを備える窓ガラスに関し、より詳細には、近赤外域の光を制御する光学フィルム及びそれを備える窓ガラスに関するものである。
【背景技術】
【０００２】
従来、光学フィルムとして、透明基材上に、サーモクロミック性を有する二酸化バナジウム含有粒子が含有された光学機能層を有し、光学機能層の透明基材とは反対側に、少なくとも１層の透明断熱層を有する光学フィルムが提案されている（特許文献１）。
【先行技術文献】
【特許文献】
【０００３】
【特許文献１】国際公開第２０１７／１０４３１３号
【発明の概要】
【発明が解決しようとする課題】
【０００４】
光学フィルム及びそれを備える窓ガラスでは、外気温の違いによる可視光の透過率の変化幅よりも近赤外光の透過率の変化幅を大きくすることが望まれることがあった。
【０００５】
本開示の目的は、外気温の違いによる可視光の透過率の変化幅を抑制しつつ近赤外光の透過率の変化幅をより大きくすることが可能な光学フィルム及びそれを備える窓ガラスを提供することにある。
【課題を解決するための手段】
【０００６】
本開示に係る一態様の光学フィルムは、近赤外域の光を制御する。前記光学フィルムは、複数の第１層と、複数の第２層と、を備える。前記複数の第１層の各々は、透明誘電体層からなる。前記複数の第２層の各々は、透明誘電体材料及びサーモクロミック材料を含む。前記複数の第１層と前記複数の第２層とが一層ずつ交互に積層されている。
【０００７】
本開示に係る一態様の窓ガラスは、窓ガラス本体と、前記光学フィルムと、を備える。前記窓ガラス本体は、第１主面及び第２主面を有し、透明性を有する。前記光学フィルムは、前記窓ガラス本体の前記第１主面と前記第２主面とのうち少なくとも一方に積層されている。
【発明の効果】
【０００８】
本開示の光学フィルム及びそれを備える窓ガラスでは、外気温の違いによる可視光の透過率の変化幅を抑制しつつ近赤外光の透過率の変化幅をより大きくすることが可能となる。
【図面の簡単な説明】
【０００９】
【図１】図１は、実施形態に係る光学フィルムの断面図である。
【図２】図２は、同上の光学フィルムの分光透過率のシミュレーション結果を示す図である。
【図３】図３は、同上の光学フィルムを備える窓ガラスの断面図である。
【図４】図４Ａは、同上の光学フィルムを備える窓ガラスに夏季において入射する太陽光の進行経路の模式図である。図４Ｂは、同上の光学フィルムを備える窓ガラスに冬季において入射する太陽光の進行経路の模式図である。
【発明を実施するための形態】
【００１０】
下記の実施形態等において説明する図１は、模式的な図であり、図中の各構成要素の大きさや厚さそれぞれの比が、必ずしも実際の寸法比を反映しているとは限らない。
【００１１】
（実施形態）
（１）概要
以下では、実施形態に係る光学フィルム１について図１に基づいて説明する。
【００１２】
光学フィルム１は、近赤外域の光を制御する。光学フィルム１は、可視光及び近赤外光を透過し、かつ、外気温によって近赤外光の透過率が変化する。可視光の波長域は、例えば、３８０ｎｍ〜７８０ｎｍである。近赤外光の波長域は、例えば、国際照明委員会（ＣＩＥ）における赤外放射（赤外線）の波長による分類によれば、ＩＲ−Ａの波長域であり、７８０ｎｍ〜１４００ｎｍである。近赤外光の波長域は、７８０ｎｍ〜１４００ｎｍに限定されず、例えば、７８０ｎｍ〜２６００ｎｍであってもよい。近赤外光は、熱線とも呼ばれる。
【００１３】
光学フィルム１は、複数（例えば、４つ）の第１層１１と、複数（例えば、４つ）の第２層１２と、を備える。複数の第１層１１の各々は、透明誘電体層からなる。複数の第２層１２の各々は、透明誘電体材料及びサーモクロミック材料を含む。サーモクロミック材料とは、熱の作用により構造（結晶構造）を可逆的に変化させる材料であり、温度により、赤外光の透過率及び反射率が変わる材料である。光学フィルム１では、複数の第１層１１と前記複数の第２層１２とが一層ずつ交互に積層されている。要するに、光学フィルム１では、その厚さ方向において、複数の第１層１１と複数の第２層１２とが一層ずつ交互に並んでいる。
【００１４】
光学フィルム１は、透明基材１０を更に備えている。光学フィルム１では、複数の第１層１１と複数の第２層１２とを含む積層体１３が透明基材１０上に積層されている。
【００１５】
（２）光学フィルム
光学フィルム１は、可視光を透過し、かつ、近赤外光を透過する。光学フィルム１は、透明性を有する。光学フィルム１に関して「透明性を有する」とは、可視光に対する全光線透過率（可視光域における全光線透過率）が３０％以上であることが好ましく、５０％以上であるのがより好ましく、７０％以上であるのが更に好ましい。また、光学フィルム１に関して「透明性を有する」とは、光学フィルム１を通して物体を明確に識別できる材料の特性を有することを意味する。言い換えれば、光学フィルム１に関して「透明性を有する」とは、例えば人が裸眼又はコンタクトレンズを装着した状態又は眼鏡をかけた状態で光学フィルム１を通して物体を明瞭に視認可能であることを意味する。全光線透過率の測定法としては、例えば、ＩＳＯ  １３４６８−１で規定されている測定法を採用することができる。
【００１６】
光学フィルム１は、上述の透明基材１０と、積層体１３と、を備える。
【００１７】
透明基材１０は、第１主面１０１及び第２主面１０２を有する。透明基材１０は、透明性を有する。透明基材１０に関して「透明性を有する」とは、可視光に対する全光線透過率が５０％以上であることが好ましく、７０％以上であるのがより好ましく、９０％以上であるのが更に好ましい。透明基材１０は、可視光を透過するだけでなく、近赤外光を透過する。
【００１８】
透明基材１０は、例えば、可撓性を有するのが好ましい。透明基材１０の厚さは、例えば、１００μｍであるが、特に限定されない。透明基材１０の厚さは、例えば、３０μｍ以上２００μｍ以下である。透明基材１０は、例えば、ポリエチレンテレフタラートフィルム、ポリエチレンナフタレートフィルム、ポリエーテルサルフォンフィルム、ポリカーボネートフィルム、ポリエステルフィルム等のプラスチックフィルムである。透明基材１０は、プラスチックフィルムに限らず、例えば、無アルカリガラス基板、ソーダライムガラス基板等であってもよい。
【００１９】
透明基材１０に積層されている積層体１３は、上述のように、複数の第１層１１と、複数の第２層１２と、を含む。積層体１３は、第１主面１０１の全部に積層されているが、これに限らず、第１主面１０１の少なくとも一部に積層されていればよい。
【００２０】
光学フィルム１では、上述のように、複数の第１層１１の各々が、透明誘電体層からなる。複数の第１層１１の各々の材料は、複数の第２層１２の各々の透明誘電体材料よりも屈折率の高い材料である。第１層１１の材料は、例えば、ＺｒＯ2である。第１層１１の材料は、ＺｒＯ2に限らず、例えば、Ｙ2Ｏ3、Ａｌ2Ｏ3、ＴｉＯ2、Ｔａ2Ｏ5等であってもよい。
【００２１】
光学フィルム１では、上述のように、複数の第２層１２の各々が、透明誘電体材料及びサーモクロミック材料を含んでいる。光学フィルム１では、耐候性の観点等から、透明誘電体材料及びサーモクロミック材料が無機材料であるのが好ましい。光学フィルム１では、例えば、透明誘電体材料が、二酸化ケイ素（ＳｉＯ2）であり、サーモクロミック材料が、二酸化バナジウム（ＶＯ2）である。複数の第２層１２の各々の転移温度は、例えば、２０℃以上５０℃以下であるのが好ましく、２５℃以上３０℃以下であるのがより好ましい。転移温度の適切な数値については、例えば、アメリカ暖房冷凍空調学会（American Society of Heating, Refrigerating and Air-Conditioning Engineers：ASHRAE）等が提唱している快適温度（例えば、２５℃）を参考にして当該快適温度と一致もしくは当該快適温度との温度差が所定範囲（例えば、±３℃）の範囲内に入るように、発明者は発明創出に努めてきた。ここにおいて、二酸化バナジウムに関しては、例えば、Ｃａ、Ｓｒ、Ｂａ、Ｗ、Ｍｏ、Ｍｇ及びＦｅを含む金属の群から選ばれる１種以上の金属をドープすることにより、転移温度が室温（例えば、２７℃）付近の温度（例えば、２５℃〜３５℃）に下げることができる。転移温度は、相転移の起こる温度である。複数の第２層１２の各々は、例えば、二酸化バナジウムをナノパーティクル（以下、ＶＯ2パーティクルともいう）の形態で含んでいる。複数の第２層１２の各々では、ＳｉＯ2中にＶＯ2パーティクルが分散されている。つまり、複数の第２層１２の各々では、ＳｉＯ2中にＶＯ2パーティクルが混在している。ＶＯ2パーティクルの平均粒径は、例えば、５ｎｍ以上３０ｎｍ以下である。ＶＯ2パーティクルの平均粒径は、例えば、第２層１２をその厚さ方向に沿って切断した試料の断面を例えば透過型電子顕微鏡（Transmission Electron Microscope：ＴＥＭ）によって観察して断面ＴＥＭ画像を取得し、その断面ＴＥＭ画像を画像処理して求めたＶＯ2パーティクルの粒径値を用いて算出される値である。「粒径値」は、断面ＳＥＭ画像から得られるＶＯ2パーティクルの面積と同一面積を有する円の直径であり、「平均粒径」は、所定数（例えば、５０個）のＶＯ2パーティクルの粒径値の平均値である。平均粒径の相対的な大小関係を議論する上では、平均粒径は、上述の平均値に限らず、例えば、個数基準粒度分布曲線から求められるメディアン径（ｄ50）でもよい。個数基準粒度分布曲線は、画像イメージング法により粒度分布を測定することで得られる。具体的には、個数基準粒度分布曲線は、上述のＳＥＭ画像を画像処理して求めたＶＯ2パーティクルの大きさ（二軸平均径）と個数とから得られる曲線である。個数基準粒度分布曲線においては、積算値が５０％のときの粒径値をメディアン径（ｄ50）という。
【００２２】
複数の第２層１２の各々における二酸化バナジウムの含有率は、例えば、１vol％以上５０vol％以下である。近赤外光の透過率の温度による変化幅を大きくする観点では二酸化バナジウムの含有量が多いほうが好ましく、可視光の透過率の低下を抑制する観点では二酸化バナジウムの含有率が低いほうが好ましい。二酸化バナジウムは、転移温度を室温付近の温度にする観点から、上述のようにバナジウム以外の金属がドープされているのが好ましい。
【００２３】
光学フィルム１では、複数の第１層１１と複数の第２層１２とは、所定温度よりも高温の場合は近赤外光に対する屈折率が互いに異なり、上記所定の快適温度よりも低温の場合は近赤外光に対する屈折率差が高温の場合よりも小さいのが好ましい。近赤外域に含まれる特定波長（例えば、８５０ｎｍ）をλとし、ｎ１は、複数の第１層１１の各々の、特定波長の近赤外光に対する屈折率をｎ１とし、複数の第２層１２の各々の、特定波長の近赤外光に対する屈折率をｎ２とすると、複数の第１層１１の各々の厚さ（物理膜厚）が、λ／４ｎ１であり、複数の第２層１２の各々の厚さ（物理膜厚）が、λ／４ｎ２である。複数の第１層１１の各々の厚さは、例えば、１０７ｎｍである。複数の第２層１２の各々の厚さは、例えば、１１０ｎｍである。なお、複数の第１層１１の各々、及び複数の第２層１２の各々の光学膜厚は、λ／４である。複数の第１層１１の各々、及び複数の第２層１２の各々について、光学膜厚のばらつきの許容範囲は、±１０％以下であり、±５％以下であるのがより好ましく、±１％以下であるのが更に好ましい。また、特定波長は、８５０ｎｍに限らず、近赤外光の波長域の波長であればよく、例えば、９００ｎｍ、１０００ｎｍであってもよい。
【００２４】
光学フィルム１では、太陽光に含まれる可視光と近赤外光とのうち近赤外光を選択的に反射する観点からは、積層体１３における第１層１１と第２層１２とのペア数が多いほうが好ましい。また、光学フィルム１では、可視光の透過率の低下を抑制する観点からは、積層体１３における第１層１１と第２層１２とのペア数が少ないほうが好ましい。ただし、積層体１３における第１層１１の数と第２層１２の数とは同じ場合に限らず、異なっていてもよい。例えば、第１層１１の数が２０、第２層１２の数が２１であってもよい。なお、上述の特定波長の値、第１層１１の屈折率、第２層１２の屈折率等にもよるが、第１層１１と第２層１２とのペアからなる単位層の厚さは、例えば、１００ｎｍ以上４００ｎｍ以下である。
【００２５】
光学フィルム１は、積層体１３を保護する保護層１４を更に備えていてもよい。保護層１４は、積層体１３における透明基材１０側とは反対側で積層体１３に積層されている。保護層１４の厚さは、例えば、３０μｍ〜８０μｍである。保護層１４は、可視光及び近赤外光を透過する。保護層１４は、透明性を有する。保護層１４は、例えば、ハードコート層である。光学フィルム１では、ハードコート層からなる保護層１４を備えることにより、耐擦傷性を付与することができる。保護層１４の材料は、例えば、ポリシロキサン等の無機系材料、紫外線硬化樹脂等である。保護層１４は、撥水性を有していてもよい。
【００２６】
光学フィルム１は、光透過性を有する粘着層又は光透過性の粘着シートを更に備えていてもよい。粘着層及び粘着シートは、透明である。光学フィルム１では、粘着層又は粘着シートを備える場合、粘着層又は粘着シートが、透明基材１０の第２主面１０２に積層されている。粘着層又は粘着シートは、光学フィルム１を他の部材（例えば、窓ガラス等）に粘着させるための層である。粘着層又は粘着シートの厚さは、例えば、５μｍ〜３０μｍである。粘着層の材料は、例えば、アクリル樹脂、シリコーン樹脂、エポキシ樹脂等である。また、光透過性の粘着シートは、例えば、アクリル樹脂、ウレタン樹脂等により形成されたシート状粘着剤である。粘着層又は粘着シートは、屈折率を調整する材料を含んでいてもよい。
【００２７】
また、光学フィルム１は、剥離可能なセパレータ（剥離シート）を更に備えていてもよい。セパレータの厚さは、例えば、１０μｍ以上１００μｍ以下である。セパレータは、例えば、基材と、基材上に形成されたコート層と、を含む。基材の材料は、例えば、ポリエステル、ポリエチレン、ポリプロピレン、紙等である。コート層の材料は、例えば、シリコーン樹脂、フッ素樹脂等である。
【００２８】
図２は、光学フィルム１の分光透過率のシミュレーション結果の一例を示す。図２では、横軸が光の波長、縦軸が透過率である。複数の第２層１２の各々における酸化バナジウムの含有率は、４０vol％とした。また、図２は、光学フィルム１において保護層１４、粘着層及びセパレータを備えていない場合の分光透過率のシミュレーション結果である。図２において、実線Ａ１で示した分光透過率は、光学フィルム１の温度を７０℃とした場合の分光透過率である。破線Ａ２で示した分光透過率は、光学フィルム１の温度を２５℃とした場合の分光透過率である。
【００２９】
図２から、光学フィルム１の温度が相対的に高くなることにより近赤外光の透過率が低下していることが分かる。また、図２から、光学フィルム１の温度が相対的に低くなることにより近赤外光の透過率が高くなっていることが分かる。また、図２から、光学フィルム１の温度が変化したときの近赤外光の透過率の変化幅（制御幅）が可視光の透過率の変化幅よりも大きいことが分かる。光学フィルム１では、近赤外光の透過率の変化幅（制御幅）を大きくすることにより、日射熱取得量の制御幅を大きくすることができる。透過率の変化幅は、任意の波長における透過率に関する任意の２値の温度での透過率の差である。
【００３０】
各第２層１２の代わりに二酸化バナジウム層を採用した比較例１の光学フィルムでは、可視光が透過しない。また、積層体１３の代わりに、厚さ１００ｎｍのサーモクロミック材料層を採用し、サーモクロミック材料層の材料を、金属がドープされた二酸化バナジウムとした比較例２の光学フィルムでは、近赤外光の透過率の変化幅（制御幅）が実施形態に係る光学フィルム１の近赤外光の透過率の変化幅（制御幅）よりも小さい。
【００３１】
以上説明したように、光学フィルム１は、近赤外域の光を制御する。光学フィルム１は、複数の第１層１１と、複数の第２層１２と、を備える。複数の第１層１１の各々は、透明誘電体層からなる。複数の第２層１２の各々は、透明誘電体材料及びサーモクロミック材料を含む。複数の第１層１１と複数の第２層１２とが一層ずつ交互に積層されている。これにより、光学フィルム１は、外気温の違いによる可視光の透過率の変化幅を抑制しつつ近赤外光の透過率の変化幅をより大きくすることが可能となる。さらに説明すれば、光学フィルム１は、サーモクロミック材料の転移温度未満の温度環境では近赤外光を透過しやすく、転移温度以上の温度環境下では近赤外光を反射しやすい一方、可視光については環境温度によらず透過しやすい。つまり、光学フィルム１は、環境温度がサーモクロミック材料の転移温度よりも高温であっても透明性を保ちつつ近赤外光を反射することができる。光学フィルム１は、近赤外光の透過率及び反射率を外気温に応じてパッシブ制御することができるだけでなく、近赤外光の透過率及び反射率の制御幅をより大きくすることができる。
【００３２】
（３）窓ガラス
窓ガラス５は、図３に示すように、窓ガラス本体２と、光学フィルム１と、を備える。窓ガラス５は、透明性を有する。窓ガラス５に関して「透明性を有する」とは、可視光に対する全光線透過率（可視光域における全光線透過率）が３０％以上であることが好ましく、５０％以上であるのがより好ましく、７０％以上である更に好ましい。また、窓ガラス５に関して「透明性を有する」とは、窓ガラス５を通して物体を明確に識別できる材料の特性を有することを意味する。言い換えれば、窓ガラス５に関して「透明性を有する」とは、例えば人が裸眼又はコンタクトレンズを装着した状態又は眼鏡をかけた状態で窓ガラス５を通して物体を明瞭に視認可能であることを意味する。
【００３３】
窓ガラス本体２は、板状である。窓ガラス本体２の厚さ方向から見た窓ガラス本体２の平面視形状は、矩形である。ここで、「矩形」とは、直角四辺形を意味し、長方形だけに限らず、正方形を含む。窓ガラス本体２は、第１主面２１及び第２主面２２を有し、透明性を有する。ここにおいて、窓ガラス本体２に関して「透明性を有する」とは、可視光に対する全光線透過率が５０％以上であることが好ましく、７０％以上であるのがより好ましく、９０％以上であるのが更に好ましい。また、窓ガラス本体２に関して「透明性を有する」とは、例えば人が裸眼又はコンタクトレンズを装着した状態又は眼鏡をかけた状態で窓ガラス本体２を通して物体を明瞭に視認可能であることを意味する。窓ガラス本体２は、可視光を透過するだけでなく、近赤外光を透過する。窓ガラス本体２は、例えば、無機ガラス、有機ガラス等である。
【００３４】
光学フィルム１は、粘着層３を介して窓ガラス本体２の第１主面２１に積層されている。言い換えれば、光学フィルム１の透明基材１０と窓ガラス本体２とが粘着層３により接着されている。つまり、粘着層３は、透明基材１０と窓ガラス本体２とを接着する接着層を構成している。粘着層３は、透明である。粘着層３の厚さは、例えば、５μｍ〜３０μｍである。粘着層３の材料は、例えば、アクリル樹脂、シリコーン樹脂、エポキシ樹脂等である。
【００３５】
窓ガラス５は、例えば、図４Ａ及び４Ｂに示すように、住宅６の建材として使用される。図４Ａ及び４Ｂの各々では、住宅６においてエアコンディショナ７が設置されている部屋の窓ガラス５を図示してある。図４Ａでは、エアコンディショナ７から吹き出している冷気を矢印Ｆ１で示してある。また、図４Ｂでは、エアコンディショナ７から吹き出している暖気を矢印Ｆ２で示してある。
【００３６】
窓ガラス５は、例えば、窓ガラス本体２の第２主面２２を住宅６の屋外６１側、第１主面２１を住宅６の屋内６２側となるように配置されることを想定している。図４Ａ及び４Ｂは、窓ガラス５に入射する太陽光の進行経路の模式図である。
【００３７】
図４Ａは、夏季のように気温が高いとき（光学フィルム１の温度が上記サーモクロミック材料の転移温度よりも高いとき）の太陽光の進行経路を縁取り矢印で模式的に示している。図４Ｂは、冬季のように気温が低いとき（光学フィルム１の温度が上記サーモクロミック材料の転移温度よりも低いとき）の太陽光の進行経路を縁取り矢印で模式的に示している。
【００３８】
図４Ａ及び図４Ｂの各々における縁取り矢印において白抜きの領域は、可視光を示し、ドットを付した領域は、近赤外光を示している。図４Ａでは、図４Ｂと比べて、近赤外光が窓ガラス５で反射されて屋内６２に取り込まれにくくなること（日射熱取得率が低くなること）を示している。図４Ｂでは、図４Ａと比べて、近赤外光が窓ガラス５を透過して屋内６２に取り込まれやすくなること（日射熱取得率が高くなる）を示している。
【００３９】
例えば、日本国であれば、夏季のように１年間の中で相対的に気温が高い季節において、可視光を透過しつつ近赤外光の透過率が低くなるので、太陽光に含まれる可視光が光学フィルム１を透過しつつ近赤外光が光学フィルム１を透過しにくくなる。つまり、光学フィルム１は、夏季においては、可視光を透過しつつ日射熱取得率を低くできる。光学フィルム１では、日射熱取得率を低くすることにより、屋内の温度上昇を抑制することが可能となる。これにより、例えば、エアコンディショナ７等の冷房機能を有する機器の冷房負荷を低減することが可能となる。
【００４０】
また、冬季のように１年間の中で相対的に気温が低い季節において、可視光を透過しつつ近赤外光の透過率が高くなるので、太陽光に含まれる可視光が光学フィルム１を透過しつつ近赤外光が光学フィルム１を透過しやすくなる。つまり、光学フィルム１は、冬季においては、可視光を透過しつつ日射熱取得率を高くできる。これにより、例えば、エアコンディショナ７等の暖房機能を有する機器の暖房負荷を低減することが可能となる。
【００４１】
上記の実施形態は、本発明の様々な実施形態の一つに過ぎない。上記の実施形態は、本発明の目的を達成できれば、設計等に応じて種々の変更が可能である。
【００４２】
例えば、光学フィルム１は、厚さ方向から見て全体が透明性を有した構成に限らず、例えば、厚さ方向から見て一部のみが透明性を有し、それ以外の部分が透明性を有していない構成であってもよい。
【００４３】
また、窓ガラス５では、光学フィルム１が、窓ガラス本体２の第１主面２１に積層されているが、これに限らない。光学フィルム１は、窓ガラス本体２の第１主面２１と第２主面２２とのうち少なくとも一方に積層されていればよい。
【００４４】
また、窓ガラス本体２は、１枚のガラス（ガラス板）に限らず、例えば、複層ガラス（複層ガラスパネル）であってもよい。
【００４５】
また、実施形態の窓ガラス５の変形例に係る窓ガラスでは、実施形態に係る光学フィルム１の透明基材を備えていない変形例に係る光学フィルム（積層体１３）が窓ガラス本体２に直接積層されていてもよい。
【００４６】
窓ガラス５の用途は、建物（住宅、オフィスビル、商業施設、店舗等）に限らず、例えば、自動車、電車、航空機、船舶等であってもよい。また、窓ガラス５を適用する住宅は、戸建て住宅に限らず、集合住宅の各住戸であってもよい。
【００４７】
また、光学フィルム１の用途は、窓ガラスに限らず、例えば、自動ドア等であってもよい。
【００４８】
また、光学フィルム１に関して「透明性を有する」とは、無色透明であることは必須ではなく、着色透明であってもよい。
【００４９】
光学フィルム１と窓ガラス５との少なくとも一方は、紫外線カット層を含んでいてもよい。
【００５０】
また、光学フィルム１では、複数の第１層１１と複数の第２層１２とが一層ずつ交互に積層されていればよく、図１のように透明基材１０に近い側から第２層１２、第１層１１の順に並んでいる構成に限らず、透明基材１０に近い側から第１層１１、第２層１２の順に並んでいる構成であってもよい。
【００５１】
（まとめ）
第１の態様に係る光学フィルム（１）は、近赤外域の光を制御する。光学フィルム（１）は、複数の第１層（１１）と、複数の第２層（１２）と、を備える。複数の第１層（１１）の各々は、透明誘電体層からなる。複数の第２層（１２）の各々は、透明誘電体材料及びサーモクロミック材料を含む。複数の第１層（１１）と前記複数の第２層（１２）とが一層ずつ交互に積層されている。
【００５２】
第１の態様に係る光学フィルム（１）では、外気温の違いによる可視光の透過率の変化幅を抑制しつつ近赤外光の透過率の変化幅をより大きくすることが可能となる。
【００５３】
第２の態様に係る光学フィルム（１）では、第１の態様において、複数の第１層（１１）と複数の第２層（１２）とは、所定の快適温度よりも高温の場合は近赤外光に対する屈折率が互いに異なり、所定の快適温度よりも低温の場合は近赤外光に対する屈折率差が前記高温の場合よりも小さい。
【００５４】
第２の態様に係る光学フィルム（１）では、所定の快適温度よりも高温の場合は、近赤外光を光学フィルム（１）の厚さ方向において隣り合う第１層（１１）と第２層（１２）との界面で反射させやすくなり、所定温度よりも低温の場合は、近赤外光を反射しにくくなる。
【００５５】
第３の態様に係る光学フィルム（１）では、第２の態様において、近赤外域に含まれる特定波長をλとし、複数の第１層（１１）の各々の、特定波長の近赤外光に対する屈折率をｎ１とし、複数の第２層（１２）の各々の、特定波長の近赤外光に対する屈折率をｎ２とするとき、複数の第１層（１１）の各々の厚さが、λ／４ｎ１であり、複数の第２層（１２）の各々の厚さが、λ／４ｎ２である。
【００５６】
第３の態様に係る光学フィルム（１）では、可視光と近赤外光とのうち近赤外光の透過率及び反射率を選択的に制御することが可能となる。
【００５７】
第４の態様に係る光学フィルム（１）では、第１〜３の態様のいずれか一つにおいて、前記透明誘電体材料が、二酸化ケイ素であり、前記サーモクロミック材料が、二酸化バナジウムである。
【００５８】
第４の態様に係る光学フィルム（１）では、複数の第２層（１２）の各々を例えば塗布法により形成することが可能となる。
【００５９】
第５の態様に係る窓ガラス（５）は、窓ガラス本体（２）と、第１〜４の態様のいずれか一つの光学フィルム（１）と、を備える。窓ガラス本体（２）は、第１主面（２１）及び第２主面（２２）を有し、透明性を有する。光学フィルム（１）は、窓ガラス本体（２）の第１主面（２１）と第２主面（２２）とのうち少なくとも一方に積層されている。
【００６０】
第５の態様に係る窓ガラス（５）では、外気温の違いによる可視光の透過率の変化幅を抑制しつつ近赤外光の透過率の変化幅をより大きくすることが可能となる。
【符号の説明】
【００６１】
１  光学フィルム
２  窓ガラス本体
２１  第１主面
２２  第２主面
５  窓ガラス
１０  透明基材
１０１  第１主面
１０２  第２主面
１１  第１層
１２  第２層
【図１】
2020012993.tif 000003
【図２】
2020012993.tif 000004
【図３】
2020012993.tif 000005
【図４】
2020012993.tif 000006